【事件の表示】
　特許第３０３５５７９号「異方性導電接着フィルム」の請求項１ないし６に係る特許に対する特許異議の申立てについて、次のとおり決定する。
【結　論】
　訂正を認める。
　特許第３０３５５７９号の請求項１ないし５に係る特許を取り消す。
【理　由】
１、手続の経緯
　本件特許第３０３５５７９号に係る出願は、平成８年１月１９日に特許出願され、平成１２年２月２５日に特許権の設定登録がされた後、平成１２年１０月２４日に特許異議申立人・高野哲二より全請求項である請求項１〜６に係る特許に対して特許異議申立がなされ、平成１３年１月３０日付けで取消理由が通知された後、これに対して平成１３年４月１０日付けで意見書が提出されるとともに訂正請求がなされたものである。
　
２、訂正の適否
ａ，訂正の要旨
　
イ、訂正事項ａ
　願書に添付した明細書又は図面（以下、「特許明細書」という。）の特許請求の範囲の記載、
「【請求項１】絶縁性接着剤中に導電粒子を分散した異方性導電接着フィルムにおいて、該絶縁性接着剤中にイオン捕捉剤を含有し、かつ、フィルム中の遊離イオン濃度が６０ｐｐｍ以下であることを特徴とする異方性導電接着フィルム。
【請求項２】イオン捕捉剤が無機系のイオン捕捉剤であることを特徴とする請求項１記載の異方性導電接着フィルム。
【請求項３】イオン捕捉剤がアンチモン・ビスマス系酸化物のイオン捕捉剤であることを特徴とする請求項２記載の異方性導電接着フィルム。
【請求項４】イオン捕捉剤がマグネシウム・アルミニウム系酸化物のイオン捕捉剤であることを特徴とする請求項２記載の異方性導電接着フィルム。
【請求項５】イオン捕捉剤を絶縁性接着剤１００重量部に対し３〜４５重量部含有することを特徴とする請求項２乃至４のいずれか１項記載の異方性導電接着フイルム。
【請求項６】遊離イオンが塩素イオンであることを特徴とする請求項１乃至５のいずれか１項記載の異方性導電接着フィルム。」を、以下のとおりに訂正する。
「【請求項１】絶縁性接着剤中に導電粒子を分散した異方性導電接着フィルムにおいて、該絶縁性接着剤中にイオン捕捉剤を絶縁性接着剤１００重量部に対し５〜４５重量部含有し、かつ、フィルム中の遊離イオン濃度が６０ｐｐｍ以下であることを特徴とする異方性導電接着フィルム。
【請求項２】イオン捕捉剤が無機系のイオン捕捉剤であることを特徴とする請求項１記載の異方性導電接着フィルム。
【請求項３】イオン捕捉剤がアンチモン・ビスマス系酸化物のイオン捕捉剤であることを特徴とする請求項２記載の異方性導電接着フィルム。
【請求項４】イオン捕捉剤がマグネシウム・アルミニウム系酸化物のイオン捕捉剤であることを特徴とする請求項２記載の異方性導電接着フィルム。
【請求項５】遊離イオンが塩素イオンであることを特徴とする請求項１乃至４のいずれか１項記載の異方性導電接着フィルム。」
ロ、訂正事項ｂ
　明細書の段落【０００８】「本発明はこのような知見に基づいて完成されたものであって、請求項１記載の発明は、絶縁性接着剤中に導電粒子を分散した異方性導電接着フィルムにおいて、この絶縁性接着剤中にイオン捕捉剤を含有し、かつ、フィルム中の遊離イオン濃度が６０ｐｐｍ以下であることを特徴とする。」を、
【０００８】「本発明はこのような知見に基づいて完成されたものであって、請求項１記載の発明は、絶縁性接着剤中に導電粒子を分散した異方性導電接着フィルムにおいて、該絶縁性接着剤中にイオン捕捉剤を絶縁性接着剤１００重量部に対し５〜４５重量部含有し、かつ、フィルム中の遊離イオン濃度が６０ｐｐｍ以下であることを特徴とする。」
と訂正する。
ハ、訂正事項ｃ
　明細書の段落【００１３】「上述のイオン捕捉剤としては、種々のものを用いることができるが、請求項３記載の発明のように、無機系のイオン捕捉剤を用いると効果的である。この場合、無機系のイオン捕捉剤としては、例えば、ビスマス系酸化物、アンチモン・ビスマス系酸化物、マグネシウム・アルミニウム系酸化物、ジルコニウム系酸化物、合成ハイドロタルサイト等があげられる。」を、
【００１３】「上述のイオン捕捉剤としては、種々のものを用いることができるが、請求項２記載の発明のように、無機系のイオン捕捉剤を用いると効果的である。この場合、無機系のイオン捕捉剤としては、例えば、ビスマス系酸化物、アンチモン・ビスマス系酸化物、マグネシウム・アルミニウム系酸化物、ジルコニウム系酸化物、合成ハイドロタルサイト等があげられる。」
と訂正する。
ニ、訂正事項ｄ
　明細書の段落【００１５】「また、請求項５記載の発明のように、請求項２乃至４記載の発明において、イオン捕捉剤を絶縁性接着剤１００重量部に対し３〜４５重量部含有するように構成すると効果的である。この場合、より好ましいイオン捕捉剤の含有量は、絶縁性接着剤１００重量部に対し７〜３５重量部である。」を、
【００１５】「本発明においては、イオン捕捉剤を絶縁性接着剤１００重量部に対し５〜４５重量部含有するように構成する。この場合、より好ましいイオン捕捉剤の含有量は、絶縁性接着剤１００重量部に対し７〜３５重量部である。」
と訂正する。
ホ、訂正事項ｅ
　明細書の段落【００１６】「一方、請求項６記載の発明のように、請求項１乃至５記載の発明において、遊離イオンが塩素イオンである場合に本発明は最も効果的である。」を、
【００１６】「一方、請求項５記載の発明のように、請求項１乃至４記載の発明において、遊離イオンが塩素イオンである場合に本発明は最も効果的である。」
と訂正する。
ヘ、訂正事項ｆ
　明細書の段落【００２３】「さらにまた、請求項５記載の発明のように、請求項２乃至４のいずれか１項記載の発明において、イオン捕捉剤を絶縁性接着剤１００重量部に対し３〜４５重量部含有させることによって、フィルム中の遊離イオン濃度が容易に６０ｐｐｍ以下になる。このイオン捕捉剤の含有量が３重量部より少ないと、フィルム中の遊離イオンを十分に捕捉できず、４５重量部より多いと、導電粒子と接続部分との接触が阻害され、接続不良が生ずるおそれがある。」を、
【００２３】「さらにまた、本発明においては、イオン捕捉剤を絶縁性接着剤１００重量部に対し５〜４５重量部含有させることによって、フィルム中の遊離イオン濃度が容易に６０ｐｐｍ以下になる。このイオン捕捉剤の含有量が５重量部より少ないと、フィルム中の遊離イオンを十分に捕捉できず、４５重量部より多いと、導電粒子と接続部分との接触が阻害され、接続不良が生ずるおそれがある。」
と訂正する。
ト、訂正事項ｇ
　明細書の段落【００２４】「一方、請求項６記載の発明のように、請求項１乃至５のいずれか１項記載の発明において、含有する遊離イオンが塩素イオンであれば、イオン捕捉剤に最も捕捉されやすい。」を、
【００２４】「一方、請求項５記載の発明のように、請求項１乃至４のいずれか１項記載の発明において、含有する遊離イオンが塩素イオンであれば、イオン捕捉剤に最も捕捉されやすい。」
と訂正する。
チ、訂正事項ｈ
　明細書の段落【００５９】「【発明の効果】以上述べたように請求項１記載の発明によれば、異方性導電接着フィルム中の遊離イオン濃度を６０ｐｐｍ以下とすることにより、例えば、加湿及び加熱下のエージング工程における遊離イオンの抽出を阻止して、ＬＣＤ等の接続部分の金属パターンの腐食を防止することができる。」を、
【００５９】「【発明の効果】以上述べたように請求項１記載の発明によれば、絶縁性接着剤中にイオン捕捉剤を絶縁性接着剤１００重量部に対し５〜４５重量部含有し、かつ、フィルム中の遊離イオン濃度を６０ｐｐｍ以下とすることにより、例えば、加湿及び加熱下のエージング工程における遊離イオンの抽出を阻止して、ＬＣＤ等の接続部分の金属パターンの腐食を防止することができる。」
と訂正する。
リ、訂正事項ｉ
　明細書の段落【００６０】「また、請求項１記載の発明においては、絶縁性接着剤中にイオン捕捉剤を含有することにより、接着能力及び導通信頼性を損なうことなく、フィルム中の遊離イオン濃度を容易に６０ｐｐｍ以下にすることができる。しかも、請求項１記載の発明においては、イオン捕捉剤を含有していることから、フィルム自体の光透過率が大幅に低下し、その結果、自動測定器においてパターン認識が容易にできるので、製品の検査能率を向上させることができる。」を、
【００６０】「しかも、請求項１記載の発明においては、イオン捕捉剤を含有していることから、フィルム自体の光透過率が大幅に低下し、その結果、自動測定器においてパターン認識が容易にできるので、製品の検査能率を向上させることができる。」
と訂正する。
ヌ、訂正事項ｊ
　明細書の段落【００６３】を削除するとともに、段落【００６４】「一方、請求項６記載の発明のように、請求項１乃至５のいずれか１項記載の発明において、含有する遊離イオンが塩素イオンであれば、イオン捕捉剤に最も捕捉されやすく、本発明の目的を最も十分に達成することができる。」を、
【００６３】「一方、請求項５記載の発明のように、請求項１乃至４のいずれか１項記載の発明において、含有する遊離イオンが塩素イオンであれば、イオン捕捉剤に最も捕捉されやすく、本発明の目的を最も十分に達成することができる。」
と訂正する。
　
ｂ，訂正の目的の適否、新規事項の有無及び拡張・変更の存否
イ、訂正事項ａについて
　訂正事項ａは、特許明細書の請求項１に係る事項について、「イオン捕捉剤を絶縁性接着剤１００重量部に対し５〜４５重量部含有」する点を技術的に限定するものであり、かつ、この事項は特許明細書の段落【００３７】（実施例５）に記載されていたものであるから、この訂正は、特許請求の範囲の減縮を目的とするものである。
　また、請求項５及び６については、請求項５を削除し、これに伴い請求項６を請求項５に繰り上げたものであるから、特許請求の範囲の減縮及び明りょうでない記載の釈明を目的とするものである。
　したがって、上記訂正事項ａは、特許請求の範囲の減縮及び明りょうでない記載の釈明を目的とするものであり、特許明細書に記載した事項の範囲内の訂正であって、実質上特許請求の範囲を拡張し又は変更するものではない。
　
ロ、訂正事項ｂについて
　訂正事項ｂは、上記訂正事項ａによって必要となった特許請求の範囲の記載と発明の詳細な説明の記載との整合を図るものであって、明りようでない記載の釈明を目的とするものである。
　また、この訂正事項ｂは、特許明細書の段落【００３７】（実施例５）に記載されていたものであって、特許明細書に記載した事項の範囲内の訂正であり、実質上特許請求の範囲を拡張し又は変更するものではない。
　
ニ、訂正事項ｃについて
　訂正事項ｃは、その【００１３】欄の記載からみて明らかに誤記であったものを正そうとするものであって、誤記の訂正を目的とするものである。
　
ホ、訂正事項ｄについて
　訂正事項ｄは、上記訂正事項ａによって必要となった特許請求の範囲の記載と発明の詳細な説明の記載との整合を図るために行ったものであり、明りようでない記載の釈明を目的とするものである。
　また、この訂正事項ｄは、本件特許明細書の段落【００３７】（実施例５）に記載されていたものであって、特許明細書に記載した事項の範囲内の訂正であり、実質上特許請求の範囲を拡張し又は変更するものではない。
　
ヘ、訂正事項ｅないしｊについて
　訂正事項ｅないしｊは、上記訂正事項ａにおいて請求項１について訂正し、かつ、請求項５を削除することによって必要となった特許請求の範囲の記載と発明の詳細な説明の記載との整合を図るために行ったものであり、明りようでない記載の釈明を目的とするものである。
　また、この訂正事項ｅないしｊは、特許明細書に記載した事項の範囲内の訂正であり、実質上特許請求の範囲を拡張し又は変更するものではない。
　
　以上のとおりであるから、上記訂正事項ａないしｊに係る本件訂正は、特許法第１２０条の４第２項及び第３項で準用する特許法第１２６条第２、３項に適合するので、当該訂正を認める。
　
　
３、取消理由についての判断
　
ａ，訂正発明
　訂正された本件の請求項１ないし５に係る発明は、訂正請求書に添付した訂正明細書の特許請求の範囲に記載された次のとおりのものである
【請求項１】絶縁性接着剤中に導電粒子を分散した異方性導電接着フィルムにおいて、該絶縁性接着剤中にイオン捕捉剤を絶縁性接着剤１００重量部に対して５〜４５重量部含有し、かつ、フィルム中の遊離イオン濃度が６０ｐｐｍ以下であることを特徴とする異方性導電接着フィルム。
【請求項２】イオン捕捉剤が無機系のイオン捕捉剤であることを特徴とする請求項１記載の異方性導電接着フィルム。
【請求項３】イオン捕捉剤がアンチモン・ビスマス系酸化物のイオン捕捉剤であることを特徴とする請求項２記載の異方性導電接着フィルム。
【請求項４】イオン捕捉剤がマグネシウム・アルミニウム系酸化物のイオン捕捉剤であることを特徴とする請求項２記載の異方性導電接着フィルム。
【請求項５】遊離イオンが塩素イオンであることを特徴とする請求項１乃至４のいずれか１項記載の異方性導電接着フィルム。
　
ｂ，引用例記載の発明
　平成１３年１月３０日付けで通知した取消理由において引用した、
　［引用例１］；特開平７−１５７７２０号公報
　［引用例２］；特開平５−１２１４６５号公報（異議申立人の提示した甲第１号証）
　［引用例３］；「東亞合成化学　ＩＸＥ　イグゼ　無機イオン交換体」、昭和６３年２月、東亞合成化学工業株式会社発行（異議申立人の提示した甲第２号証）
には、それぞれ以下の事項が記載されている。
　
［引用例１］
　引用例１には、
　その【０００１】欄に、
「本発明は、微細な回路同志の電気的接続、更に詳しくはＬＣＤ（液晶ディスプレイ）とフレキシブル回路基板の接続や、半導体ＩＣとＩＣ搭載用基板のマイクロ接合等に用いることのできる異方導電フィルムに関するものである。」と記載され、                          
　【０００８】欄に、
「本発明は、絶縁性接着剤樹脂中に導電性粒子を分散させた異方導電フィルムにおいて、該導電性粒子が、その中心核が高分子核材で、その表面に金属膜を有し、該金属膜の更に外層に該金属膜よりも低融点の金属膜を有することを特徴とする異方導電フィルムである。」と記載され、
　【００１０】欄に、
「この異方導電フィルムは、図１に示すように、高分子核材１の表面に金属膜２を施した粒子の表面に、更に低融点の金属膜３を被覆した粒子が絶縁性接着剤４に分散されたものであることが特徴である。」と記載され、
　【００１５】欄に、
「本発明に用いられる接着剤４は、絶縁性を示すものであれは、熱可塑性、熱硬化性、光硬化性など特に制限はない。例えは、スチレンブタジエン樹脂、スチレン樹脂、エチレン酢酸ビニル樹脂、アクリルニトリルブタジエンゴム、シリコン樹脂、アクリル樹脂、エポキシ樹脂、ウレンタン樹脂、フェノ−ル樹脂、アミド樹脂、エポキシメタクリレート系をはじめとするアクリレ−ト系樹脂などが挙げられ、必要に応じて２種以上の樹脂を組み合わせれば良い。また、必要に応じて、粘着付与剤、架橋剤、老化防止剤、カップリング剤等を併用しても良い。」と記載されている。
　したがって、引用例１には、上記記載事項からみて、
「エポキシ樹脂等からなる、絶縁性接着剤中に導電粒子を分散した異方導電フィルム」が記載されている。
　
［引用例２］
　引用例２には、
　その【請求項１】の欄に、
「（１）エポキシ樹脂、（２）硬化剤、（３）導電性金属粉体および（４）無機イオン交換体を含有してなる導電性樹脂ペースト組成物。」と記載され、
　【０００６】欄に、
「本発明で、使用される無機イオン交換体は、導電性樹脂ペースト硬化物を熱水中で抽出したとき、水溶液中に抽出されるイオン、例えば、
　Ｎａ＋、Ｋ＋、Ｃｌ−、Ｆ−、ＲＣＯＯ−、Ｂｒ−などのイオンの捕捉作用の認められるものが有効であり、また、ペースト組成物の硬化及び半導体装置の組立て工程で加えられる熱に耐えられる耐熱性を有することが必要である。」と記載され、
　【００１５】欄に、
「本発明になる導電性樹脂ペースト組成物は、硬化物からの熱水へのイオン性不純物の溶出を押さえることができ、この導電性樹脂ペースト組成物を半導体のダイボンディング材として使用した場合に、半導体の耐湿信頼性を向上させることができる。」と記載され、
　【００２４】欄に、
「導電性樹脂ペースト組成物を清浄なテフロン板上に塗り広げ、これを１８０℃に設定した熱風循環式の通常のオーブンに１時間放置して硬化させ、１００メッシュ程度にクラッシャミルを用いて粉砕し、この粉砕物１０ｇに対し、脱イオン水５０ｇを６０ｍｌの耐圧テフロンジャーに入れて密封し、１２０℃に設定した熱風循環式の通常のオーブンに２０時間放置して得た抽出水から、ろかにより、導電性樹脂ペースト組成物の硬化物を除去し、イオンクロマトグラフ法により抽出水中のＣｌ−濃度（ｐｐｍ）を測定した。」と記載され、
　【００２５】欄に、
「図１に示すように、十分な接着強さを得るためには、単純に硬化剤の添加量を多くすると、熱水で抽出されるイオン性不純物、特にＣｌ−濃度が高くなる傾向があるが、本発明になる導電性樹脂ペースト組成物は、熱水で抽出されるＣｌ−濃度が低く、半導体の耐湿信頼性において、Ａｌ配線腐食に対する耐性が向上される。また、本発明になる導電性樹脂ペースト組成物は、短時間硬化が可能であり、半導体装置の生産性向上に寄与できる。」と記載され、
　第４頁の【表１】には、
　実施例１〜７における、抽出水中のＣｌ−濃度（ｐｐｍ）を測定した結果が、それぞれ、５，３，１，１，２，１，１であることが開示されている。
　したがって、引用例２には、上記記載事項からみて、
「絶縁性接着剤中に導電粒子を分散した導電性樹脂ペースト組成物であって、該絶縁性接着剤中に無機イオン捕捉剤を含有し、かつ、組成物中の遊離Ｃｌ−濃度が１〜５ｐｐｍである導電性樹脂ペースト組成物。」が記載されている。
　
［引用例３］
　引用例３には、
　その第２葉目第１行の、「新しい無機イオン交換体“ＩＸＥ”とは」の項目内の第７〜８行に、
「“ＩＸＥ”は従来の有機、無機イオン交換体の欠点をカバーすべく、東亞合成化学が開発した一連のファイン無機化合物よりなる無機イオン交換体・イオン捕捉剤であります。」と記載され、
　その第２葉目下段部の「ＩＸＥ製品一覧表」には、
「ＩＸＥ−６００の成分がアンチモン、ビスマス系であること」、「ＩＸＥ−３００がアンチモン系であること」、「ＩＸＥ−５００がビスマス系であること」、「ＩＸＥ−７００がマグネシウム、アルミニウム系であること」、「ＩＸＥ−８００がジルコニウム系であること」が記載されている。
　第４葉目の第１〜３行には、（２）として、
「（２）ＩＣのアルミニウム配線・電極の腐蝕を防止します。
　ＩＣ封止材にＩＸＥを添加することにより封止材中に含まれるＮａ＋、ＣＩ−、Ｂｒ−などのイオン性不純物を捕捉固定し、アルミニウム配線、電極の腐蝕を防止して、その結果ＩＣの信頼性が大幅に向上します。」と記載され、
　第４葉目の下段部分には、（３）として、
「（３）銀や銅のマイグレーションを防止します。
　フェノール樹脂、エポキシ樹脂、ＰＰＳ樹脂、ガラス（繊維）などが使われている多くの電子部品（例えば上記例のほか導電性ペースト、プリント配線板、フレキシブルプリント配線板、ハイブリッドＩＣ基板及びこれらに使われている保護コート、接着剤など）にＩＸＥを添加してＮａ＋、ＣＩ−、Ｂｒ−Ａｇ＋、Ｃｕ＋＋などを捕捉し、銀又は銅のマイグレーションを防止して電子部品の信頼性を向上させることが出来ます。」と記載されている。
　さらに、第４葉目の右上の「封止材組成」の表には、封止材の組成が「クレゾールノボラック型エポキシ樹脂が８０重量部、ブロム化フェノールノボラック型エポキシ樹脂が２０重量部、フェノールノボラック樹脂が４５重量部、の樹脂成分合計１４５重量部に対して、イオン捕捉剤であるＩＸＥ−３００、ＩＸＥ−５００、ＩＸＥ−６００をそれぞれ５重量部混入する」点が記載されている。
　
　
ｃ，対比・判断；
［請求項１について］
　引用例１には、「エポキシ樹脂等からなる、絶縁性接着剤中に導電粒子を分散した異方導電フィルム」が記載されており、引用例１の「エポキシ樹脂等からなる、絶縁性接着剤」は請求項１に係る発明の「絶縁性接着剤」に相当し、同様に「異方導電フィルム」は「異方性導電接着フィルム」に相当するから、請求項１に係る発明と引用例１記載の発明を対比すると、両者は、「絶縁性接着剤中に導電粒子を分散した異方性導電接着フィルム。」である点で一致し、
　請求項１に係る発明は、「絶縁性接着剤中にイオン捕捉剤を絶縁性接着剤１００重量部に対し５〜４５重量部含有」しており（以下、「相違点Ａ」という。）、かつ、「フィルム中の遊離イオン濃度が６０ｐｐｍ以下」である（以下、「相違点Ｂ」という。）のに対して、引用例１記載の発明はこのような構成を有していない点で相違している。
　
　そこで、この相違点について検討する。
　相違点Ａについては、引用例３の第４葉目の右上の「封止材組成」の表に記載されている封止材組成は、絶縁性接着剤として、クレゾールノボラック型エポキシ樹脂が８０、ブロム化フェノールノボラック型エポキシ樹脂が２０、フェノールノボラック樹脂が４５重量部の、樹脂成分合計１４５重量部に対して、イオン捕捉剤である、ＩＸＥ−３００、ＩＸＥ−５００、ＩＸＥ−６００をそれぞれ５重量部混入している点が記載されている。
　これは、樹脂成分１００重量部に換算するとイオン捕捉剤が３．４５重量部含有することになる。
　したがって、引用例３に示されたＩＸＥの添加量は、請求項１に係る発明における、絶縁性接着剤中にイオン捕捉剤を絶縁性接着剤１００重量部に対し５〜４５重量部含有している点を直ちに示すものではなく、その含有量には相違がある。
　しかし、ＩＸＥがイオン交換体である点を考慮すると、ＩＸＥの添加量を増やせばより多くイオンを捕捉できることは当業者であれば容易に予測でき、ＩＸＥの被添加物の種類によってはより完全にイオンを捕捉するためにＩＸＥの添加量を増やしてみる程度のことは単なる試行の範囲でしかない。
　また、ＩＸＥが市販のイオン捕捉剤である点からみて、その使用量を３．４５重量部から５重量部に増加させる程度のことは、特段の創意が必要なものではないとみることが相当であり、さらにそれで不都合があればさらに増減することは通常の試行の範囲である。
　したがって、相違点Ａは、市販のイオン捕捉剤の使用量の単なる限定であり当業者が普通に採用できる添加量の増加であって格別の創意が必要なものではない。
　
　相違点Ｂについては、引用例２には、「絶縁性接着剤中に導電粒子を分散した導電性樹脂ペースト組成物であって、該絶縁性接着剤中に無機イオン捕捉剤を含有し、かつ、組成物中の遊離Ｃｌ−濃度が１〜５ｐｐｍである導電性樹脂ペースト組成物。」が記載され、しかも、引用例２記載のものは、「絶縁性接着剤中に導電粒子を分散した導電性樹脂ペースト組成物」であるから引用例１記載の発明とその技術分野はきわめて近いものであって、引用例１記載の発明に引用例２記載の発明を組み合わせることに困難性があるものとは認められない。
　そして、その効果も絶縁性接着剤中に無機イオン捕捉剤を含有させたときに生じるものであって、導電性ペーストにおいても異方性導電接着フィルムにおいても同様に生じることは容易に想到できうるものである。
　
　この点に関し、特許権者は取消理由に対する意見書で、引用例２記載に係る発明は、導電性ペーストであるから、引用例１記載の発明に適用すると異方性の導電接着フィルムにはなり得ない旨主張している。
　しかし、引用例２記載の発明は、上記のとおり、「絶縁性接着剤中に導電粒子を分散した導電性樹脂ペースト組成物であって、該絶縁性接着剤中に無機イオン捕捉剤を含有し、かつ、組成物中の遊離Ｃｌ−濃度が１〜５ｐｐｍである導電性樹脂ペースト組成物。」であって、そこから当業者であれば、導電性樹脂ペーストの絶縁性接着剤に相当する異方性導電接着フィルムの接着剤中に無機イオン捕捉剤（無機イオン交換体）を含有させ、組成物中の遊離Ｃｌ−濃度を１〜５ｐｐｍとすることは容易である旨、取消理由で通知したものである。
　そして、遊離イオンの濃度を低くしてその悪影響を排除する点では、導電性樹脂ペーストの絶縁性接着剤でも異方性導電接着フィルムでも変わることはないから、特許権者は取消理由に対する意見書における主張は失当である。
　
　したがって、請求項１に係る発明は、引用例１ないし３記載の発明に基づいて当業者が容易に想到できるものと認められる。
　
［請求項２について］
　請求項２に係る発明と引用例１記載の発明を対比すると、請求項２に係る発明は、請求項１に係る発明と引用例１記載の発明との相違点に加えて、イオン捕捉剤が無機系のイオン捕捉剤である点で、両者は、相違しているが、その余の点は一致している。
　しかしながら、引用例２記載の発明も、上記のとおり、無機イオン捕捉剤を含有しているのである。
　したがって、請求項２に係る発明は、引用例１ないし３記載の発明に基づいて当業者が容易に想到できるものと認められる。
　
［請求項３について］
　引用例３にはアンチモン・ビスマス系酸化物からなるイオン捕捉剤が開示され、商品名ＩＸＥ−６００と呼ばれることが記載されている。
　一方、本件特許明細書には、アンチモン・ビスマス系酸化物からなるイオン捕捉剤として、東亞合成（化学工業株式会）社製・商品名ＩＸＥ−６００を使用することが記載されているから、イオン捕捉剤をアンチモン・ビスマス系酸化物のイオン捕捉剤とする点は、引用例３記載の発明から容易に想到できるものと認められる。
　したがって、請求項３に係る発明は、引用例１ないし３記載の発明から容易に想到できるものと認められる。
　
［請求項４について］
　引用例３に、マグネシウム・アルミニウム系酸化物からなるイオン捕捉剤が開示され、商品名ＩＸＥ−７００と呼ばれることが記載されている。
　一方、本件明細書に、マグネシウム・アルミニウム系酸化物からなるイオン捕捉剤として、東亞合成（化学工業株式会）社製・商品名ＩＸＥ−７００を使用することが記載されているから、イオン捕捉剤をマグネシウム・アルミニウム系酸化物のイオン捕捉剤とする点は、引用例３記載の発明から容易に想到できるものと認められる。
　したがって、請求項４に係る発明は、引用例１ないし３記載の発明から容易に想到できるものと認められる。
　
［請求項５について］
　遊離イオンが塩素イオンである点は、引用例２及び３のそれぞれに遊離イオンが塩素イオンであることが開示されている。
　したがって、請求項５に係る発明は、引用例１ないし３記載の発明から容易に想到できるものと認められる。
　
４，むすび
　以上のとおりであるから、本件の請求項１ないし５に係る発明は、引用例１ないし３に記載された発明に基づいて当業者が容易に発明をすることができたものであり、請求項１ないし５に係る特許は、特許法第２９条第２項の規定に違反してされたものである。
　したがって、本件の請求項１ないし５に係る特許は、取り消されるべきものである。
　よって、結論のとおり決定する。
【異議決定日】
平成１３年５月１６日（２００１．５．１６）
【訂正の要旨】
イ、訂正事項ａ
　願書に添付した明細書又は図面（以下、「特許明細書」という。）の特許請求の範囲の記載、
「【請求項１】絶縁性接着剤中に導電粒子を分散した異方性導電接着フィルムにおいて、該絶縁性接着剤中にイオン捕捉剤を含有し、かつ、フィルム中の遊離イオン濃度が６０ｐｐｍ以下であることを特徴とする異方性導電接着フィルム。
　【請求項２】イオン捕捉剤が無機系のイオン捕捉剤であることを特徴とする請求項１記載の異方性導電接着フィルム。
　【請求項３１イオン捕捉剤がアンチモン・ビスマス系酸化物のイオン捕捉剤であることを特徴とする請求項２記載の異方性導電接着フィルム。
　【請求項４】イオン捕捉剤がマグネシウム・アルミニウム系酸化物のイオン捕捉剤であることを特徴とする請求項２記載の異方性導電接着フイルム。
　【請求項５】イオン捕捉剤を絶縁性接着剤１００重量部に対し３〜４５重量部含有することを特徴とする請求項２乃至４のいずれか１項記載の異方性導電接着フイルム。
　【請求項６】遊離イオンが塩素イオンであることを特徴とする請求項１乃至５のいずれか１項記載の異方性導電接着フィルム。」を、以下のとおりに訂正する。
「【請求項１】絶縁性接着剤中に導電粒子を分散した異方性導電接着フィルムにおいて、該絶縁性接着剤中にイオン捕捉剤を絶縁性接着剤１００重量部に対し５〜４５重量部含有し、かつ、フィルム中の遊離イオン濃度が６０ｐｐｍ以下であることを特徴とする異方性導電接着フィルム。
　【請求項２】イオン捕捉剤が無機系のイオン捕捉剤であることを特徴とする請求項１記載の異方性導電接着フィルム。
　【請求項３】イオン捕捉剤がアンチモン・ビスマス系酸化物のイオン捕捉剤であることを特徴とする請求項２記載の異方性導電接着フィルム。
　【請求項４】イオン捕捉剤がマグネシウム・アルミニウム系酸化物のイオン捕捉剤であることを特徴とする請求項２記載の異方性導電接着フィルム。
　【請求項５】遊離イオンが塩素イオンであることを特徴とする請求項１乃至４のいずれか１項記載の異方性導電接着フィルム。」
ロ、訂正事項ｂ
　明細書の段落【０００８】「本発明はこのような知見に基づいて完成されたものであって、請求項１記載の発明は、絶縁性接着剤中に導電粒子を分散した異方性導電接着フィルムにおいて、この絶縁性接着剤中にイオン捕捉剤を含有し、かつ、フィルム中の遊離イオン濃度が６０ｐｐｍ以下であることを特徴とする。」を、
　【０００８】「本発明はこのような知見に基づいて完成されたものであって、請求項１記載の発明は、絶縁性接着剤中に導電粒子を分散した異方性導電接着フィルムにおいて、該絶縁性接着剤中にイオン捕捉剤を絶縁性接着剤１００重量部に対し５〜４５重量部含有し、かつ、フィルム中の遊離イオン濃度が６０ｐｐｍ以下であることを特徴とする。」
と訂正する。
ハ、訂正事項ｃ
　明細書の段落【００１３】「上述のイオン捕捉剤としては、種々のものを用いることができるが、請求項３記載の発明のように、無機系のイオン捕捉剤を用いると効果的である。この場合、無機系のイオン捕捉剤としては、例えば、ビスマス系酸化物、アンチモン・ビスマス系酸化物、マグネシウム・アルミニウム系酸化物、ジルコニウム系酸化物、合成ハイドロタルサイト等があげられる。」を、
　【００１３】「上述のイオン捕捉剤としては、種々のものを用いることができるが、請求項２記載の発明のように、無機系のイオン捕捉剤を用いると効果的である。この場合、無機系のイオン捕捉剤としては、例えば、ビスマス系酸化物、アンチモン・ビスマス系酸化物、マグネシウム・アルミニウム系酸化物、ジルコニウム系酸化物、合成ハイドロタルサイト等があげられる。」
と訂正する。
ニ、訂正事項ｄ
　明細書の段落【００１５】「また、請求項５記載の発明のように、請求項２乃至４記載の発明において、イオン捕捉剤を絶縁性接着剤１００重量部に対し３〜４５重量部含有するように構成すると効果的である。この場合、より好ましいイオン捕捉剤の含有量は、絶縁性接着剤１００重量部に対し７〜３５重量部である。」を、
　【００１５】「本発明においては、イオン捕捉剤を絶縁性接着剤１００重量部に対し５〜４５重量部含有するように構成する。この場合、より好ましいイオン捕捉剤の含有量は、絶縁性接着剤１００重量部に対し７〜３５重量部である。」
と訂正する。
ホ、訂正事項ｅ
　明細書の段落【００１６】「一方、請求項６記載の発明のように、請求項１乃至５記載の発明において、遊離イオンが塩素イオンである場合に本発明は最も効果的である。」を、
　【００１６】「一方、請求項５記載の発明のように、請求項１乃至４記載の発明において、遊離イオンが塩素イオンである場合に本発明は最も効果的である。」
と訂正する。
へ、訂正事項ｆ
　明細書の段落【００２３】「さらにまた、請求項５記載の発明のように、請求項２乃至４のいずれか１項記載の発明において、イオン捕捉剤を絶縁性接着剤１００重量部に対し３〜４５重量部含有させることによって、フィルム中の遊離イオン濃度が容易に６０ｐｐｍ以下になる。このイオン捕捉剤の含有量が３重量部より少ないと、フィルム中の遊離イオンを十分に捕捉できず、４５重量部より多いと、導電粒子と接続部分との接触が阻害され、接続不良が生ずるおそれがある。」を、
　【００２３】「さらにまた、本発明においては、イオン捕捉剤を絶縁性接着剤１００重量部に対し５〜４５重量部含有させることによって、フィルム中の遊離イオン濃度が容易に６０ｐｐｍ以下になる。このイオン捕捉剤の含有量が５重量部より少ないと、フィルム中の遊離イオンを十分に捕捉できず、４５重量部より多いと、導電粒子と接続部分との接触が阻害され、接続不良が生ずるおそれがある。」
と訂正する。
ト、訂正事項ｇ
　明細書の段落【００２４】「一方、請求項６記載の発明のように、請求項１乃至５のいずれか１項記載の発明において、含有する遊離イオンが塩素イオンであれば、イオン捕捉剤に最も捕捉されやすい。」を、
　【００２４】「一方、請求項５記載の発明のように、請求項１乃至４のいずれか１項記載の発明において、含有する遊離イオンが塩素イオンであれば、イオン捕捉剤に最も捕捉されやすい。」
と訂正する。
チ、訂正事項ｈ
　明細書の段落【００５９】「【発明の効果】以上述べたように請求項１記載の発明によれば、異方性導電接着フィルム中の遊離イオン濃度を６０ｐｐｍ以下とすることにより、例えば、加湿及び加熱下のエージング工程における遊離イオンの抽出を阻止して、ＬＣＤ等の接続部分の金属パターンの腐食を防止することができる。」を、
　【００５９】「【発明の効果】以上述べたように請求項１記載の発明によれば、絶縁性接着剤中にイオン捕捉剤を絶縁性接着剤１００重量部に対し５〜４５重量部含有し、かつ、フィルム中の遊離イオン濃度を６０ｐｐｍ以下とすることにより、例えば、加湿及び加熱下のエージング工程における遊離イオンの抽出を阻止して、ＬＣＤ等の接続部分の金属パターンの腐食を防止することができる。」
と訂正する。
リ、訂正事項ｉ
　明細書の段落【００６０】「また、請求項１記載の発明においては、絶縁性接着剤中にイオン捕捉剤を含有することにより、接着能力及び導通信頼性を損なうことなく、フィルム中の遊離イオン濃度を容易に６０ｐｐｍ以下にすることができる。しかも、請求項１記載の発明においては、イオン捕捉剤を含有していることから、フィルム自体の光透過率が大幅に低下し、その結果、自動測定器においてパターン認識が容易にできるので、製品の検査能率を向上させることができる。」を、
　【００６０】「しかも、請求項１記載の発明においては、イオン捕捉剤を含有していることから、フィルム自体の光透過率が大幅に低下し、その結果、自動測定器においてパターン認識が容易にできるので、製品の検査能率を向上させることができる。」
と訂正する。
ヌ、訂正事項ｊ
　明細書の段落【００６３】を削除するとともに、段落【００６４】「一方、請求項６記載の発明のように、請求項１乃至５のいずれか１項記載の発明において、含有する遊離イオンが塩素イオンであれば、イオン捕捉剤に最も捕捉されやすく、本発明の目的を最も十分に達成することができる。」を、
　【００６３】「一方、請求項５記載の発明のように、請求項１乃至４のいずれか１項記載の発明において、含有する遊離イオンが塩素イオンであれば、イオン捕捉剤に最も捕捉されやすく、本発明の目的を最も十分に達成することができる。」
と訂正する。
（５４）【発明の名称】
異方性導電接着フィルム
（５７）【特許請求の範囲】
　【請求項１】「絶縁性接着剤中に導電粒子を分散した異方性導電接着フィルムにおいて、該絶縁性接着剤中にイオン捕捉剤を
絶縁性接着剤１００重量部に対し５〜４５重量部
　【請求項２】イオン捕捉剤が無機系のイオン捕捉剤であることを特徴とする請求項１記載の異方性導電接着フィルム。
　【請求項３】イオン捕捉剤がアンチモン・ビスマス系酸化物のイオン捕捉剤であることを特徴とする請求項２記載の異方性導電接着フィルム。
　【請求項４】イオン捕捉剤がマグネシウム・アルミニウム系酸化物のイオン捕捉剤であることを特徴とする請求項２記載の異方性導電接着フィルム。
　
【請求項５】
１乃至４
【発明の詳細な説明】
　【０００１】
　【発明の属する技術分野】
　本発明は、例えば、液晶表示装置（ＬＣＤ）と回路基板との間の電気的な接続に用いられる異方性導電接着フィルムに関する。
　【０００２】
　【従来の技術】
　従来より、例えば、液晶表示装置と集積回路基板等を接続する手段として、異方性導電接着フィルムが用いられている。
　この異方性導電接着フィルムは、例えば、フレキシブルプリント基板（ＦＰＣ）やＴＡＢ（Ｔａｐｅ　Ａｕｔｏｍａｔｅｄ　Ｂｏｎｄｉｎｇ）テープの端子と、ＬＣＤパネルのガラス基板上に形成されたＩＴＯ（Ｉｎｄｉｕｍ　Ｔｉｎ　Ｏｘｉｄｅ）電極の端子とを接続する場合を始めとして、種々の端子間を接着するとともに電気的に接続する場合に用いられている。
　【０００３】
　一般に、異方性導電接着フィルムは、フィルム状の絶縁性接着剤樹脂中に導電粒子を含有しており、導電粒子としては、例えば、金属の粒子や樹脂粒子にめっきを施したもの等が用いられる。また、絶縁性接着剤樹脂中には、カップリング剤や硬化剤等が含まれている。
　その一方、異方性導電接着フィルムは、ＬＣＤ等の精密機器の周辺の接続に使用されるため高い信頼性が要求されており、絶縁性接着剤樹脂としては、主にエポキシ系の熱硬化樹脂が用いられている。
　【０００４】
　【発明が解決しようとする課題】
　しかしながら、このような従来の異方性導電接着フィルムにおいては、次のような問題があった。
　すなわち、絶縁性接着剤樹脂中のエポキシ樹脂や硬化剤には、製造工程に起因する加水分解性の塩素、ナトリウム、カリウム等が残留しており、これらの塩素等が加湿及び加熱下のエージングによって遊離イオンとして抽出され、その結果、塩素イオン等が発生し、この塩素イオン等が接続部分の金属パターンを腐食させる原因となっていた。
　例えば、金属パターンがＡｌ配線である場合には、以下のような化学反応によりパターンに腐食が発生し、最終的に断線を引き起こすこともあった。
　【０００５】
　Ａｌ＋３Ｃｌ−　　　　　→　　ＡｌＣｌ３＋３ｅ−
　ＡｌＣｌ３＋３Ｈ２Ｏ　　→　　Ａｌ（ＯＨ）３＋３ＨＣｌ
　Ａｌ（ＯＨ）３＋Ｃｌ−　→　　Ａｌ（ＯＨ）２Ｃｌ＋ＯＨ−
　【０００６】
　本発明は、このような従来の技術の課題を解決するためになされたもので、エージング時に発生する塩素イオン等に起因する接続部分の金属パターンの腐食を防止しうる異方性導電接着フィルムを提供することを目的とするものである。
　【０００７】
　【課題を解決するための手段】
　本発明者等は、上記目的を達成するために鋭意研究を重ねた結果、絶縁性接着剤中に導電粒子を含有する異方性導電接着フィルムにおいて、フィルム中の遊離イオン濃度が高い程金属パターンの腐食が発生しやすくなること、及びこの遊離イオン濃度を所定の値以下にすることにより、接続部分の金属パターンの腐食を防止しうる異方性導電接着フィルムが得られることを見い出した。
　【０００８】
　本発明はこのような知見に基づいて完成されたものであって、請求項１記載の発明は、絶縁性接着剤中に導電粒子を分散した異方性導電接着フィルムにおいて、該絶縁性接着剤中にイオン捕捉剤を
絶縁性接着剤１００重量部に対し５〜４５重量部
　【０００９】
　この場合、遊離イオンとしては、塩素等のハロゲンイオン、ナトリウムイオン、カリウムイオン等があげられる。
　【００１０】
　また、絶縁性接着剤としては、例えば、エポキシ樹脂等の熱硬化性樹脂を主成分として、カップリング剤、硬化剤等を含むものなどを用いることができる。
　【００１１】
　さらに、導電粒子としては、例えば、ニッケル、金、銅等の金属粒子や、樹脂粒子に金めっき等を施したものを用いることができる。
　【００１２】
　本発明の場合、イオン捕捉剤は、例えば、ロール混練等の公知の方法により絶縁性接着剤樹脂中に含有させることができる。
　【００１３】
　上述のイオン捕捉剤としては、種々のものを用いることができるが、請求項
２
　この場合、無機系のイオン捕捉剤としては、例えば、ビスマス系酸化物、アンチモン・ビスマス系酸化物、マグネシウム・アルミニウム系酸化物、ジルコニウム系酸化物、合成ハイドロタルサイト等があげられる。
　【００１４】
　特に、請求項３又は請求項４記載の発明のように、上述のイオン捕捉剤としてアンチモン・ビスマス系酸化物又はマグネシウム・アルミニウム系酸化物のものを用いるとより効果的である。
　【００１５】
　本発明においては、イオン捕捉剤を絶縁性接着剤１００重量部に対し５〜４５重量部含有するように構成する。この場合、より好ましいイオン捕捉剤の含有量は、絶縁性接着剤１００重量部に対し７〜３５重量部である。
　【００１６】
　一方、請求項
５
４
　【００１７】
　かかる構成を有する請求項１記載の発明の場合、異方性導電接着フィルム中の遊離イオン濃度が６０ｐｐｍ以下であることから、例えば、加湿及び加熱下のエージング工程において、接続部分の金属パターンの腐食の原因となる遊離イオンはほとんど抽出されない。
　【００１８】
　また、請求項１記載の発明の場合、絶縁性接着剤中にイオン捕捉剤を含有することにより、フィルム中遊離イオン濃度が容易に６０ｐｐｍ以下になる。
　例えば、以下の化学反応により、フィルム中の遊離イオン（陰イオン又は陽イオン）がイオン捕捉剤によって捕捉される。
　【００１９】
　【００２０】
　さらに、請求項１記載の発明においては、イオン捕捉剤を含有することによって、フィルム自体の光透過率が大幅に低下する。
　【００２１】
　また、請求項２記載の発明のように、請求項１記載の発明において、イオン捕捉剤として無機系のイオン捕捉剤を用いることにより、フィルム中の遊離イオン濃度がさらに容易に６０ｐｐｍ以下になる。
　【００２２】
　さらに、請求項３又は請求項４記載の発明のように、請求項２記載の発明において、イオン捕捉剤としてアンチモン・ビスマス系酸化物又はマグネシウム・アルミニウム系酸化物のイオン捕捉剤を用いることにより、例えば、後述の表３に示すように、フィルム中の遊離イオン濃度が６０ｐｐｍよりきわめて低くなる。
　【００２３】
　さらにまた、
本発明においては、
５
５
　【００２４】
　一方、請求項
５
４
　【００２５】
　【発明の実施の形態】
　以下、本発明に係る異方性導電接着フィルムの実施の形態を図面を参照して詳細に説明する。
　図１は、本発明に係る異方性導電接着フィルムの好ましい実施の形態を示す断面図である。
　図１に示すように、本発明の異方性導電接着フィルム１においては、フィルム状の絶縁性接着剤樹脂２中に導電粒子３が分散されている。
　この場合、絶縁性接着剤樹脂２としては、例えば、エポキシ樹脂等の熱硬化性樹脂を主成分として、カップリング剤、硬化剤等を含むものなどを用いることができる。
　なお、導電粒子３を絶縁性接着剤樹脂２中に分散させる方法としては、公知の方法を用いることができる。
　また、図示はしないが、この異方性導電接着フィルム１は、剥離用のポリエチレンテレフタレート（ＰＥＴ）フィルム上に形成されている。
　【００２６】
　一方、本発明においては、絶縁性接着剤樹脂２中に、例えば、ビスマス系酸化物、アンチモン・ビスマス系酸化物、マグネシウム・アルミニウム系酸化物、ジルコニウム系酸化物、合成ハイドロタルサイト等の無機系のイオン捕捉剤４が含有されている。
　この場合、イオン捕捉剤４は、例えば、ロール混練等の公知の方法により絶縁性接着剤樹脂２中に含有させることができる。
　【００２７】
　【実施例】
　以下、本発明に係る異方性導電接着フィルムの実施例を比較例とともに詳細に説明する。
　【００２８】
　〔サンプルの作成〕
　まず、以下の表１に示す配合比を有する絶縁性接着剤樹脂、すなわち、バインダーを調製した。
　【００２９】
　【表１】
　【００３０】
　上記バインダー１００重量部に対し、トルエンと酢酸エチルの混合溶剤（重量比１：１）を固形分が６０重量％になるように加え、溶液が均一になるまで撹拌する。
　この溶液に対し、下記の表２に示す無機系のイオン捕捉剤を、後述のように所定量加え、例えば、ロールを３本有する混練装置によって均一に混練する。
　【００３１】
　【表２】
　【００３２】
　そして、この混練体に、導電粒子として、５％架橋のポリスチレンからなる平均粒径５μｍの樹脂粒子にＮｉ−Ａｕめっきを施したものを加え、バインダーペーストとする。さらに、このバインダーペーストを剥離用のＰＥＴフィルム上に乾燥後の厚みが２５μｍになるようにコーティングし、異方性導電接着フィルムを得る。この異方性導電接着フィルムを幅２ｍｍのスリット状に切断し、以下の実施例及び比較例のサンプルとした。
　【００３３】
　〔実施例１〕
　バインダー１００重量部、導電粒子５重量部に対し、ビスマス系酸化物のイオン捕捉剤Ａ（東亜合成社製　商品名ＩＸＥ−５００）を１０重量部添加した。
　【００３４】
　〔実施例２〕
　実施例１のイオン捕捉剤Ａに代えて、ビスマス系酸化物のイオン捕捉剤Ｂ（東亜合成社製　商品名ＩＸＥ−５５０）を１０重量部添加した。
　【００３５】
　〔実施例３〕
　実施例１のイオン捕捉剤Ａに代えて、アンチモン・ビスマス系酸化物のイオン捕捉剤Ｃ（東亜合成社製　商品名ＩＸＥ−６００）を１０重量部添加した。
　【００３６】
　〔実施例４〕
　実施例３において、アンチモン・ビスマス系酸化物のイオン捕捉剤Ｃ（東亜合成社製　商品名ＩＸＥ−６００）を２０重量部添加した。
　【００３７】
　〔実施例５〜９〕
　実施例１のイオン捕捉剤Ａに代えて、アンチモン・ビスマス系酸化物のイオン捕捉剤Ｄ（東亜合成社製　商品名ＩＸＥ−６３３）を、それぞれ、５、１０、２０、３０又は４０重量部添加した。
　【００３８】
　〔実施例１０〕
　実施例１のイオン捕捉剤Ａに代えて、マグネシウム・アルミニウム系酸化物のイオン捕捉剤Ｅ（東亜合成社製　商品名ＩＸＥ−７００）を１０重量部添加した。
　【００３９】
　〔実施例１１〕
　実施例１のイオン捕捉剤Ａに代えて、ジルコニウム系酸化物のイオン捕捉剤Ｆ（東亜合成社製　商品名ＩＸＥ−８００）を１０重量部添加した。
　【００４０】
　〔実施例１２〕
　実施例１のイオン捕捉剤Ａに代えて、合成ハイドロタルサイトのイオン捕捉剤Ｇ（協和化学工業社製　商品名ＫＷ−２２００）を１０重量部添加した。
　【００４１】
　〔実施例１３〕
　実施例１のイオン捕捉剤Ａに代えて、合成ハイドロタルサイトのイオン捕捉剤Ｈ（協和化学工業社製　商品名ＤＨＴ−４Ａ）を１０重量部添加した。
　【００４２】
　〔比較例〕
　バインダー１００重量部、導電粒子５重量部に対し、何らイオン捕捉剤を添加しなかった。
　【００４３】
　次に、上述のサンプルを用い、ＴＡＢフィルムと、ガラス基板との圧着を行った。
　この場合、ＴＡＢフィルムとしては、厚みが７５μｍのポリイミドからなる基材上に、厚み１８μｍの銅箔にすずめっきを施したパターンを７５μｍのピッチで形成したものを用いた。一方、ガラス基板としては、全面にＩＴＯによる電極が形成されたもので、その表面抵抗が１０Ω／□となるものを用いた。
　そして、このようにして作成した各サンプルについて、抽出塩素イオン濃度、ピール強度、導通信頼性及び光透過率の測定を行った。その結果を表３に示す。
　【００４４】
　【表３】
　【００４５】
　この場合、塩素イオン濃度は、以下の条件でイオンクロマトグラフ法により測定した。
　まず、４フッ化エチレン樹脂製の１００μｌのフラスコ中に異方性導電接着フィルムの各サンプルを約１ｇ入れ、精秤した後にイオン交換水５０ｍｌを加え密閉する。このフラスコを１００℃のオーブン中に１０時間放置し、塩素イオンの抽出を行った。
　そして、この抽出水のイオン濃度を以下の条件で測定した。
　【００４６】
　
測定条件
　測定装置　：イオンクロマトアナライザ（横河電機社製　Ｍｏｄｅｌ　ＩＣ２００）
　カラム　　：ＳＡＭ３−１２５
　試料注入量：１００μｌ
　溶離液　　：４．０ｍＭ　ＮａＨＣＯ３　；２ｍｌ／ｍｉｎ
　除去液　　：１５ｍＭ　　　Ｈ２ＳＯ４　；２ｍｌ／ｍｉｎ
　【００４７】
　そして、抽出水のイオン濃度から、下式によって異方性導電接着フィルムに含まれるイオン濃度を換算した。
　【００４８】
　【数１】
　【００４９】
　この場合、判定は、２０ｐｐｍ未満を◎、２０ｐｐｍ以上４０ｐｐｍ未満を○、４０ｐｐｍ以上６０ｐｐｍ未満を△、６０ｐｐｍ以上を×とした。
　【００５０】
　ピール強度は、引張り速度が５０ｍｍ／分で、ガラス基板からＴＡＢフィルムを９０°方向に引き剥がすときの接着力を測定した。
　【００５１】
　導通信頼性は、パターン間の初期抵抗値と、温度８５℃、相対湿度８５％の条件下で６００時間エージング後のパターン問の抵抗値とを測定し、初期抵抗値が１０Ω以下でエージング後の抵抗上昇が２倍未満のものを◎、初期抵抗値が２０Ω以下でエージング後の抵抗上昇が２倍未満のものを○、初期抵抗値が２０Ω以下でエージング後の抵抗上昇が２倍以上３倍未満のものを△、それ以外のものを×とした。
　【００５２】
　光透過率は、可視紫外分光光度計（大塚電子社製　商品名ＭＣＰＤ−１００）を用い、波長５２０ｎｍの光の透過率を測定した。この場合、このような自動測定器においてパターン認識ができるためには、透過率が４０％以下であることが要求されることから、判定は、４０％以下のものを○、４０％を超えるものを×とした。
　【００５３】
　表３に示すように、イオン捕捉剤を添加した実施例１〜１３の異方性導電接着フィルムは、比較例のものに比べ、塩素イオン濃度が減少しており、抽出塩素イオン濃度の低減に効果があることが理解される。この場合、特に、アンチモン・ビスマス系酸化物のイオン捕捉剤Ｃ、Ｄ及びマグネシウム・アルミニウム系酸化物を添加した実施例３〜１０が最も効果がある。
　【００５４】
　図２は、実施例５〜９におけるイオン捕捉剤Ｄの添加量と抽出塩素イオン濃度との関係を示すグラフである。
　図２に示すように、同一のイオン捕捉剤を添加する場合には、添加量が多い程より抽出塩素イオン濃度が減少することが理解される。また、少なくともバインダー１００重量部に対してイオン捕捉剤を３重量部添加すれば、抽出塩素イオン濃度が６０ｐｐｍ以下になることが理解される。
　【００５５】
　一方、ピール強度に関しては、実施例は比較例に比べて低下しているものはほとんど見られず、むしろ増加しているものが多い。その理由は、無機系の捕捉剤の添加によってバインダーの硬化収縮が抑えられたためと考えられる。
　【００５６】
　また、導通信頼性については、実施例１〜１３の異方性導電接着フィルムは比較例のものとほとんど変わらず、特に劣化は見られなかった。なお、実施例９の導通信頼性は他の実施例よりも若干劣っているが、その理由は、イオン捕捉剤の添加量が多すぎると、これによって導電粒子とパターンの接触性が阻害されるためと考えられる。
　【００５７】
　さらに、光透過率に関しては、実施例１〜１３の異方性導電接着フィルムは、比較例ものもに比べ、いずれも減少している。これは、バインダーに含有する捕捉剤によって光が遮られるためであると考えられる。
　【００５８】
　以上の結果より、イオン捕捉剤の種類としては、アンチモン・ビスマス系酸化物又はマグネシウム・アルミニウム系酸化物が最適であり、また、その添加量としては７〜３５重量部が特に最適である。
　【００５９】
　【発明の効果】
　以上述べたように請求項１記載の発明によれば、
絶縁性接着剤中にイオン捕捉剤を絶縁性接着剤１００重量部に対し５〜４５重量部含有し、かつ、
　【００６０】
　しかも、請求項１記載の発明においては、イオン捕捉剤を含有していることから、フィルム自体の光透過率が大幅に低下し、その結果、自動測定器においてパターン認識が容易にできるので、製品の検査能率を向上させることができる。
　【００６１】
　また、請求項２記載の発明のように、請求項１記載の発明において、イオン捕捉剤として無機系のイオン捕捉剤を用いれば、フィルム中の遊離イオン濃度がさらに容易に６０ｐｐｍ以下になり、金属パターンの腐食防止能力の向上に供することができる。
　【００６２】
　さらに、請求項３又は請求項４記載の発明のように、請求項２記載の発明において、イオン捕捉剤としてアンチモン・ビスマス系酸化物又はマグネシウム・アルミニウム系酸化物のイオン捕捉剤を用いることにより、フィルム中の遊離イオン濃度をより低減して金属パターンの腐食防止能力を向上させることができる。
　【００６３】
　一方、請求項
５
４
【図面の簡単な説明】
　【図１】
　本発明に係る異方性導電接着フィルムの好ましい実施の形態を示す断面図である。
　【図２】
　本発明の実施例５〜９におけるイオン捕捉剤の添加量と抽出塩素イオン濃度との関係を示すグラフである。
　【符号の説明】
１　異方性導電接着フィルム
２　絶縁性接着剤樹脂
３　導電粒子
４　イオン捕捉剤